【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
次の重量パーセンテージで共重合したモノマー：
（ａ）式（Ｉ）：
Ｒｆ−（ＣＨ２ＣＦ２）ｑ（ＣＨ２ＣＨ２）ｒ−Ｚ−Ｃ（Ｏ）−Ｃ（Ｒ）＝ＣＨ２
（Ｉ）
（式中、
ｑおよびｒは、それぞれ独立して１〜３の整数であり、
Ｒｆは、炭素数４〜６の直鎖又は分岐鎖パーフルオロアルキル基であり、
Ｚは、−Ｏ−、−ＮＲ１−、又は−Ｓ−であり、
Ｒは、水素、Ｃｌ、Ｆ又はＣＨ３であり、
Ｒ１は、水素、又はＣ１〜Ｃ４アルキルである）
のモノマー又はモノマーの混合物約２０％〜約９５％と、
（ｂ）
（ｉ）炭素数６〜１８の直鎖、分岐鎖、又は環状アルキル基を有するアルキル（メタ）アクリレートモノマー、又は
（ｉｉ）式（ＩＩ）：
（Ｒ２）２Ｎ−Ｒ３−Ｏ−Ｃ（Ｏ）−Ｃ（Ｒ）＝ＣＨ２
（ＩＩ）
（式中、
Ｒは、水素、Ｃｌ、Ｆ又はＣＨ３であり、
各Ｒ２は、独立してＣ１〜Ｃ４アルキルであり、
Ｒ３は、２価の直鎖又は分岐鎖Ｃ１〜Ｃ４アルキレンであり、
窒素は、約４０％〜１００％塩様になっている）
のモノマー、あるいは
（ｉｉｉ）これらの混合物、
の少なくとも１つ約５％〜約８０％と、
を含むコポリマー組成物であって、
接触する基材に撥油性、撥水性および耐汚染性を付与する組成物。
【請求項２】
撥油性、撥水性および耐汚染性を付与するための基材の処理方法であって、
次の重量パーセンテージで共重合したモノマー：
（ａ）式（Ｉ）：
Ｒｆ−（ＣＨ２ＣＦ２）ｑ（ＣＨ２ＣＨ２）ｒ−Ｚ−Ｃ（Ｏ）−Ｃ（Ｒ）＝ＣＨ２
（Ｉ）
（式中、
ｑおよびｒは、それぞれ独立して１〜３の整数であり、
Ｒｆは、炭素数４〜６の直鎖又は分岐鎖パーフルオロアルキル基であり、
Ｚは、−Ｏ−、−ＮＲ１−、又は−Ｓ−であり、
Ｒは、水素、Ｃｌ、Ｆ又はＣＨ３であり、
Ｒ１は、水素、又はＣ１〜Ｃ４アルキルである）
のモノマー又はモノマーの混合物約２０％〜約９５％と、（ｂ）
（ｉ）炭素数６〜１８の直鎖、分岐鎖又は環状アルキル基を有するアルキル（メタ）アクリレートモノマー、又は
（ｉｉ）式（ＩＩ）：
（Ｒ２）２Ｎ−Ｒ３−Ｏ−Ｃ（Ｏ）−Ｃ（Ｒ）＝ＣＨ２
（ＩＩ）
（式中、
Ｒは、水素、Ｃｌ、Ｆ又はＣＨ３であり、
各Ｒ２は、独立してＣ１〜Ｃ４アルキルであり、
Ｒ３は、２価の直鎖又は分岐鎖Ｃ１〜Ｃ４アルキレンであり、
窒素は、約４０％〜１００％塩様になっている）
のモノマー、又は、
これらの混合物、
の少なくとも１つ約５％〜約８０％と、
を含むコポリマー組成物と基材を接触させる工程を含む方法。
【請求項３】
請求項１に記載のポリマーを接触させた基材。
【手続補正２】
【補正対象書類名】明細書
【補正対象項目名】０１２７
【補正方法】変更
【補正の内容】
【０１２７】
表１９および２０のデータから、実施例１６のポリマー分散体が、処理された基材に改善された撥油性および撥水性、並びに、パーフルオロアルキル基の炭素数がより多い市販の比較例Ｅに匹敵し、対照より優れた耐汚染性を付与することが分かった。
本発明は以下の実施の態様を含むものである。
１．次の重量パーセンテージで共重合したモノマー：
（ａ）式（Ｉ）：
Ｒｆ−（ＣＨ２ＣＦ２）ｑ（ＣＨ２ＣＨ２）ｒ−Ｚ−Ｃ（Ｏ）−Ｃ（Ｒ）＝ＣＨ２
（Ｉ）
（式中、
ｑおよびｒは、それぞれ独立して１〜３の整数であり、
Ｒｆは、炭素数４〜６の直鎖又は分岐鎖パーフルオロアルキル基であり、
Ｚは、−Ｏ−、−ＮＲ１−、又は−Ｓ−であり、
Ｒは、水素、Ｃｌ、Ｆ又はＣＨ３であり、
Ｒ１は、水素、又はＣ１〜Ｃ４アルキルである）
のモノマー又はモノマーの混合物約２０％〜約９５％と、
（ｂ）
（ｉ）炭素数６〜１８の直鎖、分岐鎖、又は環状アルキル基を有するアルキル（メタ）アクリレートモノマー、又は
（ｉｉ）式（ＩＩ）：
（Ｒ２）２Ｎ−Ｒ３−Ｏ−Ｃ（Ｏ）−Ｃ（Ｒ）＝ＣＨ２
（ＩＩ）
（式中、
Ｒは、水素、Ｃｌ、Ｆ又はＣＨ３であり、
各Ｒ２は、独立してＣ１〜Ｃ４アルキルであり、
Ｒ３は、２価の直鎖又は分岐鎖Ｃ１〜Ｃ４アルキレンであり、
窒素は、約４０％〜１００％塩様になっている）
のモノマー、あるいは
（ｉｉｉ）これらの混合物、
の少なくとも１つ約５％〜約８０％と、
を含むコポリマー組成物であって、
接触する基材に撥油性、撥水性および耐汚染性を付与する組成物。
２．前記１．に記載のコポリマー組成物であって、
次の重量パーセンテージで共重合した少なくとも１つの追加のモノマー：
（ｃ）塩化ビニリデン、塩化ビニル、又は酢酸ビニル、又はこれらの混合物約１％〜約３５％、又は
（ｄ）スチレン、メチル置換スチレン、クロロメチル置換スチレン、２−ヒドロキシエチル（メタ）アクリレート、エチレンジオールジ（メタ）アクリレート、Ｎ−メチロイル（メタ）アクリルアミド、Ｃ１〜Ｃ５アルキル（メタ）アクリレート、および式（ＩＩＩ）：
Ｒ４（ＯＣＨ２ＣＨ２）ｍＯ−Ｃ（Ｏ）−Ｃ（Ｒ）＝ＣＨ２
（ＩＩＩ）
（式中、
ｍは、２〜約１０であり、
Ｒ４は、水素、Ｃ１〜Ｃ４アルキル、又はＣＨ２＝Ｃ（Ｒ）Ｃ（Ｏ）−Ｏ−であり、
各Ｒは水素、Ｃｌ、Ｆ又はＣＨ３である）
の化合物からなる群から選択される少なくとも１つのモノマー約０．５％〜約２５％、又は、
（ｅ）式（ＩＶａ）、（ＩＶｂ）、又は（ＩＶｃ）：
【化４】
2010521541.tif 000001
（式中、
各Ｒは、独立して水素、Ｃｌ、Ｆ、又はＣＨ３であり、
Ｒ５は、直鎖又は分岐鎖Ｃ１〜Ｃ４アルキルであり、
Ｂ１は、２価の直鎖又は分岐鎖Ｃ２〜Ｃ４アルキレンであり、
Ｂ２は、共有結合又は２価の直鎖又は分岐鎖Ｃ１〜Ｃ４アルキレンであり、
Ｚは、−Ｏ−、−ＮＲ１−、又は−Ｓ−であり、Ｒ１は、水素、又はＣ１〜Ｃ４アルキルである）
の少なくとも１つのモノマー約０．５％〜約１０％、又は
（ｆ）これらの任意の組み合わせ、
を更に含む、コポリマー組成物。
３．Ｚが−Ｏ−であり、ｑが１又は２であり、ｒが１であり、Ｒが水素又はＣＨ３であり、Ｒｆの炭素数が６である、前記１．に記載のコポリマー組成物。
４．前記２．に記載のコポリマー組成物であって、
前記追加のモノマーが、
（ｃ）塩化ビニリデン、塩化ビニル、酢酸ビニル約１％〜約３５％と、
（ｄ）スチレン、メチル置換スチレン、クロロメチル置換スチレン、２−ヒドロキシエチル（メタ）アクリレート、エチレンジオールジ（メタ）アクリレート、Ｎ−メチロイル（メタ）アクリルアミド、Ｃ１〜Ｃ５アルキル（メタ）アクリレート、および式（ＩＩＩ）：
Ｒ４（ＯＣＨ２ＣＨ２）ｍＯ−Ｃ（Ｏ）−Ｃ（Ｒ）＝ＣＨ２
（ＩＩＩ）
（式中、
ｍは、２〜約１０であり、
Ｒ４は、水素、Ｃ１〜Ｃ４アルキル、又はＣＨ２＝Ｃ（Ｒ）Ｃ（Ｏ）−Ｏ−であり、
各Ｒは水素、Ｃｌ、Ｆ又はＣＨ３である）
の化合物からなる群から選択される少なくとも１つのモノマー約０．５％〜約２５％、
の組み合わせである、コポリマー組成物。
５．撥油性、撥水性および耐汚染性を付与するための基材の処理方法であって、
次の重量パーセンテージで共重合したモノマー：
（ａ）式（Ｉ）：
Ｒｆ−（ＣＨ２ＣＦ２）ｑ（ＣＨ２ＣＨ２）ｒ−Ｚ−Ｃ（Ｏ）−Ｃ（Ｒ）＝ＣＨ２
（Ｉ）
（式中、
ｑおよびｒは、それぞれ独立して１〜３の整数であり、
Ｒｆは、炭素数４〜６の直鎖又は分岐鎖パーフルオロアルキル基であり、
Ｚは、−Ｏ−、−ＮＲ１−、又は−Ｓ−であり、
Ｒは、水素、Ｃｌ、Ｆ又はＣＨ３であり、
Ｒ１は、水素、又はＣ１〜Ｃ４アルキルである）
のモノマー又はモノマーの混合物約２０％〜約９５％と、（ｂ）
（ｉ）炭素数６〜１８の直鎖、分岐鎖又は環状アルキル基を有するアルキル（メタ）アクリレートモノマー、又は
（ｉｉ）式（ＩＩ）：
（Ｒ２）２Ｎ−Ｒ３−Ｏ−Ｃ（Ｏ）−Ｃ（Ｒ）＝ＣＨ２
（ＩＩ）
（式中、
Ｒは、水素、Ｃｌ、Ｆ又はＣＨ３であり、
各Ｒ２は、独立してＣ１〜Ｃ４アルキルであり、
Ｒ３は、２価の直鎖又は分岐鎖Ｃ１〜Ｃ４アルキレンであり、
窒素は、約４０％〜１００％塩様になっている）
のモノマー、又は、
これらの混合物、
の少なくとも１つ約５％〜約８０％と、
を含むコポリマー組成物と基材を接触させる工程を含む方法。
６．前記５．に記載の方法であって、
前記コポリマー組成物が、次の重量パーセンテージで共重合した少なくとも１つの追加のモノマー：
（ｃ）塩化ビニリデン、塩化ビニル、又は酢酸ビニル、又はこれらの混合物約１％〜約３５％、又は
（ｄ）スチレン、メチル置換スチレン、クロロメチル置換スチレン、２−ヒドロキシエチル（メタ）アクリレート、エチレンジオールジ（メタ）アクリレート、Ｎ−メチロイル（メタ）アクリルアミド、Ｃ１〜Ｃ５アルキル（メタ）アクリレート、および式（ＩＩＩ）：
Ｒ４（ＯＣＨ２ＣＨ２）ｍＯ−Ｃ（Ｏ）−Ｃ（Ｒ）＝ＣＨ２
（ＩＩＩ）
（式中、
ｍは、２〜約１０であり、
Ｒ４は、水素、Ｃ１〜Ｃ４アルキル、又はＣＨ２＝Ｃ（Ｒ）Ｃ（Ｏ）−Ｏ−であり、
各Ｒは水素、Ｃｌ、Ｆ又はＣＨ３である）
の化合物からなる群から選択される１つ以上のモノマー約０．５％〜約２５％、又は
（ｅ）式（ＩＶａ）、（ＩＶｂ）、又は（ＩＶｃ）：
【化５】
2010521541.tif 000002
（式中、
各Ｒは、独立して水素、Ｃｌ、Ｆ、又はＣＨ３であり、
Ｒ５は、直鎖又は分岐鎖Ｃ１〜Ｃ４アルキルであり、
Ｂ１は、２価の直鎖又は分岐鎖Ｃ２〜Ｃ４アルキレンであり、
Ｂ２は、共有結合又は２価の直鎖又は分岐鎖Ｃ１〜Ｃ４アルキレンであり、
Ｚは、−Ｏ−、−ＮＲ１−、又は−Ｓ−であり、Ｒ１は、水素、又はＣ１〜Ｃ４アルキルである）
の１つ以上のモノマー約０．５％〜約１０％、あるいは
（ｆ）これらの任意の組み合わせ、
を更に含む、方法。
７．Ｚが−Ｏ−であり、ｑが１又は２であり、ｒが１であり、Ｒが水素又はＣＨ３であり、Ｒｆの炭素数が６である、前記５．に記載の方法。
８．前記基材が、木綿、レーヨン、シルク、ウール、紙、麻、ポリエステル、スパンデックス、ポリプロピレン、ポリオレフィン、ポリアミド、アラミド、不織布、木材、紙および皮革からなる群から選択される繊維基材である、前記５．に記載の方法。
９．前記基材が、紙、酢酸セルロースおよび硝酸セルロース、ポリアミド、ポリエステル、ポリオレフィン、およびこれらの組み合わせからなる群から選択される不織布である、前記８．に記載の方法。
１０．前記基材が、石、ガラス、メーソンリー、コンクリート、非施釉タイル、レンガ、多孔質粘土、花こう岩、石灰石、グラウト、モルタル、大理石、石膏ボード、テラゾーおよび複合材料からなる群から選択される硬質表面基材である、前記５．に記載の方法。
１１．前記１．に記載のポリマーを接触させた基材。